(57)【要約】【課題】放電空間に本質的に水銀を含まない条件において、ちらつきの発生及び短時間での電極の変形を抑止する。【解決手段】  放電空間１１１を形成する発光管部１１、発光管部１１の両端に形成された封止部１２１、１２２とを有する透光性の気密容器１の放電空間１１１に金属ハロゲン化物及び希ガス、かつ本質的に水銀を含まない放電媒体が封入され、封止部１２１、１２２の内部には金属箔２１、２２、金属箔２１、２２の一端にその先端部は直棒状で、かつその直径が０．４ｍｍ以下である一対の電極３１、３２が封着され、電極３１、３２の他端は放電空間１１１内で対向配置されている。そして電極３１、３２は主成分がタングステンからなる電極に酸化トリウムをドープしたトリエーテッドタングステン電極であり、電極３１、３２の先端部付近に存在する初期の酸化トリウムの平均粒子サイズＳａｖｇが２μｍ≦Ｓａｖｇ≦５μｍである。【選択図】  図２
2006066076.tif 000002
【特許請求の範囲】
【請求項１】
放電空間を形成する発光管部、該発光管部の両端に形成された封止部とを有する透光性の気密容器と、
前記放電空間に金属ハロゲン化物及び希ガスが封入され、かつ本質的に水銀を含まない放電媒体と、
前記封止部の内部に封着された金属箔と、
一端は前記金属箔に接続され、他端は前記放電空間内で対向配置されており、その先端部は直棒状で、かつその直径が０．４ｍｍ以下である一対の電極とを具備し、
前記電極は主成分がタングステンからなる電極に酸化トリウムをドープしたトリエーテッドタングステン電極であり、前記電極の先端部付近に存在する初期の酸化トリウムの平均粒子サイズＳａｖｇが２μｍ≦Ｓａｖｇ≦５μｍであることを特徴とするメタルハライドランプ。
【請求項２】
前記トリエーテッドタングステン電極は、初期の酸化トリウムの含有量が０．３重量％以上であることを特徴とする請求項１記載のメタルハライドランプ。
【発明の詳細な説明】
【技術分野】
【０００１】
本発明は、自動車の前照灯等に使用される放電空間に本質的に水銀を含まないメタルハライドランプに関するものである。
【背景技術】
【０００２】
従来のメタルハライドランプは、耐火性で透光性の気密容器の内部に、軸部の直径が０．３ｍｍ以上である一対の電極が５ｍｍ以下の電極間距離で対向して封装され、さらに、金属のハロゲン化物及びキセノン等の放電媒体が封入されており、安定時にランプ電力が６０Ｗ以下で点灯される。また、このメタルハライドランプの電極は、そのアークの起点となる先端が軸部の直径の１／２以下の半径を有する曲面を形成している。ここで、このメタルハライドランプはその気密容器内に水銀を含んでいない。（たとえば、特許文献１）
【特許文献１】特開２００３−２４２９３３公報（第３、４頁、図１）
【発明の開示】
【発明が解決しようとする課題】
【０００３】
水銀を封入しないメタルハライドランプでは、ランプ始動時にすみやかに蒸発し、電圧を上昇させる水銀の作用が得られないために、ランプが始動してからも電圧が下がりにくくいため大電流が投入され続け、電極の温度が高温になってしまう。これにより、最も高温になる電極の先端が溶解して変形しやすく、変形をすると電極におけるアークの発生場所、すなわちアークの起点が移動し、安定な放電が行われにくくなり、明るさのちらつき（以後、単にちらつき。）が発生してしまう。また、水銀を封入しないメタルハライドランプは、アークを太くする作用がある水銀を使用していないために、放電時のアークが細く不安定になりやすい傾向があり、ちらつきが発生しやすい。
【０００４】
特許文献１では、電極の先端部を曲面にし、電極構造の改変を防ぐことでちらつきが生じにくくなると記載されている。しかし、電極の先端部を曲面にすると、その部分が過度に温度上昇してしまうことがあり、電極変形が起こりやすくなるだけでなく、アークが不安定になり、ちらつきが発生してしまう可能性がある。
【０００５】
このようなちらつきの問題に対して、最近では特開２００２−１１００８３公報、特開平１１−１１１２１５号公報に記載されているように、タングステンに酸化トリウムをドープした酸化トリウム入りタングステン（以後、トリエーテッドタングステン。）電極が使用されている。トリエーテッドタングステンを電極に使用すると、アーク放電を安定的に促すことが知られており、ちらつきの発生を抑止できる。しかし、このトリエーテッドタングステンを使用しても、短時間で電極が変形して、アークが不安定となって、ちらつきが発生する欠点がある。
【０００６】
本発明の目的は、放電空間に本質的に水銀を含まない条件において、ちらつきの発生及び短時間での電極の変形を抑止するメタルハライドランプを提供することである。
【課題を解決するための手段】
【０００７】
放電空間を形成する発光管部、該発光管部の両端に形成された封止部とを有する透光性の気密容器と、前記放電空間に金属ハロゲン化物及び希ガスが封入され、かつ本質的に水銀を含まない放電媒体と、前記封止部の内部に封着された金属箔と、一端は前記金属箔に接続され、他端は前記放電空間内で対向配置されており、その先端部は直棒状で、かつその直径が０．４ｍｍ以下である一対の電極とを具備し、前記電極は主成分がタングステンからなる電極に酸化トリウムをドープしたトリエーテッドタングステン電極であり、前記電極の先端部付近に存在する初期の酸化トリウムの平均粒子サイズＳａｖｇが２μｍ≦Ｓａｖｇ≦５μｍであることを特徴とする。
【発明の効果】
【０００８】
本発明によれば、放電空間に本質的に水銀を含まないメタルハライドランプにおいて、ちらつきの発生及び短時間での電極の変形を抑止することができる。
【発明を実施するための最良の形態】
【０００９】
（第１の実施の形態）
以下に、本発明の実施の形態のメタルハライドランプについて図面を参照して説明する。図１は、本発明の第１の実施の形態であるメタルハライドランプの全体図である。
【００１０】
気密容器１は、例えば、透光性の石英ガラスからなり、ほぼ楕円形の形状の発光管部１１とその長手方向の両端部に発光管部１１と同材料で形成された封止部１２１、１２２からなる。発光管部１１の内部には、その長手方向にほぼ円柱状で内容積が０．１ｃｃ以下の放電空間１１１が形成されており、放電空間１１１には、放電媒体として金属ハロゲン化物であるヨウ化ナトリウム、ヨウ化スカンジウム、ヨウ化亜鉛、及び希ガスであるキセノンが封入されている。ヨウ化ナトリウムに含有されている金属ナトリウム及びヨウ化スカンジウムに含有されている金属スカンジウムは、主に発光金属として作用し、ヨウ化亜鉛に含まれている金属亜鉛は、主に水銀に代わるランプ電圧形成媒体として作用し、キセノンは、主に始動ガスとして作用する。また、ハロゲン化物としては、他のハロゲン化物よりも反応性が低いヨウ素が最も好適である。
【００１１】
ここで、発光管部１１に封入される放電媒体には、水銀は本質的に含まれていない。この「本質的に水銀を含まない」とは、水銀を全く含まないか、または１ｃｃあたり２ｍｇ未満、好ましくは１ｍｇ以下の水銀量が存在していても許容するという意味である。つまり、従来の水銀入りのショートアーク形ランプのように、水銀蒸気によってメタルハライドランプの電圧を所要に高くする場合、１ｃｃあたり２０〜４０ｍｇ、場合によっては５０ｍｇ以上封入しており、この水銀量と比較すれば、２ｍｇ未満の水銀量は圧倒的に少なく、本質的に水銀が含まれないと言える。
【００１２】
圧潰形成された板状の封止部１２１、１２２の内部には、例えばモリブデンからなる金属箔２１、２２が封着されている。放電空間１１１側の金属箔２１、２２の一端部には、直径が異なる大径の先端部３１１、３２１と小径の軸部３１２、３２２とが一体に形成され、かつ例えばタングステンにトリウムをドープした一般にトリエーテッドタングステンと呼ばれている材料からなる電極３１、３２の一端が、金属箔２１、２２とほぼ一体になるように抵抗溶接により接続され、電極３１、３２の他端は、発光管部１１付近の封止部１２１、１２２を通って、放電空間１１１に延出し、５ｍｍ以下の電極間距離を保って、その先端同士が対向するように配置されている。ここで、電極３１、３２の先端部３１１、３２１は放電空間１１１に、小径部３１２、３２２は封止部１２１、１２２内にそれぞれ位置している。
【００１３】
電極３１、３２の小径部３１２、３２２には、金属導線を数回、回巻して形成したコイル４１、４２が、その外周面と接触するように接続されている。このコイル４１、４２は、金属箔２１、２２側の端部から放電空間１１１に向けて所定距離巻かれ、コイル４１、４２の他端は封止部１２１、１２２に内在している。
【００１４】
金属箔２１、２２において、電極３１、３２が接続された部分に対して反対側の端部には、導入導体５１、５２が溶接等により接続されており、この導入導体５２の他端は、封止部１２２の外部に延出し、Ｌ字状に形成された給電端子５３の一端とほぼ直角になるように接続されている。この給電端子５３の他端は、導入導体５１の方向、かつ封止部１２１、１２２とほぼ平行に延出している。そして、封止部１２１、１２２と平行する給電端子５３には、絶縁チューブ６が取着されている。
【００１５】
これらを備えた気密容器１の外側には、例えば紫外線を遮断する材料からなる筒状の外管７が、その長手方向に沿って覆うように設けられている。この外管７の長手方向の両端部には、縮径部７１が形成されており、縮径部７１は封止部１２２の発光管部１１方向に対して反対側の端部付近をガラス溶着しており、図示していないもう一方の縮径部は、封止部１２１の発光管部１１方向に対して反対側の端部付近をガラス溶着している。
【００１６】
そして、気密容器１を内部に覆った状態の外管７は、その外周面を挟持するように形成された固定金属具８を介して、ソケット９に接続されている。このソケット９の径小部分には、金属端子９１が、その外周面に沿って形成されており、この金属端子９１は、給電端子５３とソケット９内部で電気的に接続されている。また、図示していないが、発光管部１１に対して反対方向に延出していた導入導体５１は、ソケット９内部を通って、ソケット９の底部部分に位置している。
【００１７】
次に電極３１、３２について、詳しく説明する。本実施の形態の電極３１、３２は、タングステンに酸化トリウムを１重量％の割合でドープしたトリエーテッドタングステン電極であり、少なくとも電極の先端部付近に存在する初期の酸化トリウムの平均粒子サイズＳａｖｇが２μｍ≦Ｓａｖｇ≦５μｍになるように形成されている。ここで、「初期」とは、ランプがエージングや寿命試験等を経て製品として完成し、出荷されて市場に出回っている状態を言っている。この電極３１、３２の製造方法の一例を説明する。タングステンの粉末とあらかじめ粒子サイズが１〜６μｍの酸化トリウムの粉末とを混合し、トリエーテッドタングステン粉末を製作した後、それらを型に入れて焼結し、焼結体を作製し、転打・伸線加工によって繊維状(ファイバー)組織を形成する。そしてトリエーテッドタングステン電極は、高温熱処理並びにランプ組込み後のエージングなどの点灯により2次再結晶させる。これにより、トリエーテッドタングステン中の酸化トリウムの粒子サイズを好適な範囲に保って製造することができる。
【００１８】
ここで、本発明による作用効果を説明する前に、トリエーテッドタングステン電極の作用と、電極変形及びちらつきについて説明する。図２は、電極の先端部表面付近の断面図である。ここで、図中の黒い点は酸化トリウムの粒子、電極の表面の薄い層はトリウムの単原子層３３を図面化したものである。
【００１９】
メタルハライドランプが点灯すると、アーク放電が開始し、トリエーテッドタングステンに含まれた酸化トリウム３３は、電極３１、３２の表面に拡散を始める。このときの拡散は、一般に粒界拡散と粒内拡散と呼ばれ、粒界拡散はタングステンの結晶の境界を通る速い拡散、粒内拡散はタングステンの結晶内を通る遅い拡散であることが知られている。これらの拡散によって、電極３１、３２の表面に到達した酸化トリウムは、そこでトリウムの単原子層３３を形成する。表面に形成されたトリウムの単原子層３３では、電極３１、３２のタングステン部分よりも仕事関数が低下し、その部分において電子が放出されやすくなるため、アークの起点を安定させる作用をする。したがって、トリエーテッドタングステン電極の場合、最も温度が高くなる電極の最先端部に形成されたトリウムの単原子層３３の部分で、アークの起点が発生することになる。また、このトリウムの単原子層３３によって、アーク放電による電極３１、３２の変形が抑制される。
【００２０】
しかし、点灯、消灯を繰り返したり、長時間の点灯をしたりするにつれて、酸化トリウムが消失し、電極３１、３２の先端部が変形する。この変形した部分では、酸化トリウムが消失し、表面にトリウムの単原子層３３が形成されないために仕事関数が高くなり、アーク放電が行われにくくなる。そして、電極先端部の変形以降は、変形した電極３１、３２の先端部よりも封止部１２１、１２２側の部分において、酸化トリウムの消失が起こりにくいために、酸化トリウム粒子同士が凝集して、粒子サイズが大きくなるとともに、この付近の電極表面に形成されたトリウムの単原子層３３から、アーク放電が行われるようになる。しかし、しばらく時間が経つと、変形した電極３１、３２の先端部が温度上昇したために、酸化トリウムが先端部に拡散して電極表面に一時的にトリウムの単原子層３３を形成し、今度はその部分からアーク放電が発生する。このように、酸化トリウムの拡散によってアークの起点が電極表面上を移動し、ちらつきが発生する。
【００２１】
図３は、図１のメタルハライドランプの仕様の例について説明するための発光管部付近の拡大図である。電極３１、３２の先端部３１１、３２１の直径は０．３５ｍｍ、小径部３１２、３２２の直径は０．３ｍｍ、発光管部１１の内径Ａは２．７ｍｍ、外径Ｂは６．０ｍｍ、長手方向の最大長Ｃは６．５ｍｍ、電極間距離Ｄが４．２ｍｍである。発光管部１１には、放電媒体として金属ハロゲン化物であるヨウ化スカンジウム−ヨウ化ナトリウム−ヨウ化亜鉛が０．２ｍｇと希ガスであるキセノンが１０ａｔｍそれぞれ封入されており、水銀は一切含まれていない。
【００２２】
図４は、酸化トリウムの粒子サイズが異なる図２のランプ仕様において、０時間、５００時間、１５００時間の寿命試験を行いちらつきの有無を測定した図である。ここで、ちらつきの有無の判定には、各試験時間点灯したランプを、４分間安定点灯させた後、光量変化率を５分間継続して測定し、図５のようなデータを取り、図５（ａ）のように継続してほぼ光量に変化がない場合をちらつき無し、図５（ｂ）のように測定開始時の１００％の光量と比較して５％以上の光量の変化があった場合をちらつき有りとした。
【００２３】
初期の電極先端の任意の５０μｍ角の酸化トリウムの粒子サイズＳが０．４μｍ≦Ｓ≦０．９５μｍ、平均粒子サイズＳａｖｇが０．７μｍの試験サンプルＡのランプでは、０時間においてちらつきは発生していないが、５００時間、１５００時間になると、ちらつきが発生した。また、５００時間になると電極先端部から０．１７５ｍｍ程度の距離まで、すなわち電極径の１／２に相当する距離までの酸化トリウムが消失し、図示してはいないが、電極の先端部が丸く変形していた。さらに１５００時間では、電極先端部から電極径と同等の０．３５ｍｍまでの酸化トリウムが消失し、電極の変形も５００時間のときよりも大きくなっていた。また、酸化トリウムの粒子径サイズについては、時間が経つにつれて凝集が進行し、徐々にサイズが大きくなっていた。
【００２４】
初期の酸化トリウムの粒子サイズＳが１．２μｍ≦Ｓ≦３．１μｍ、平均粒子サイズ２．３μｍである試験サンプルＢのランプでは、５００時間、１５００時間と試験時間が経過してもちらつきは発生していなかった。酸化トリウムは、５００時間では、電極先端部から電極径に対して１／５に相当する０．０７ｍｍまで消失し、１５００時間では１／４に相当する０．０８８ｍｍまでが消失していた。ここで、酸化トリウムの消失により、電極の先端部では多少の変形が見られたが、図４のような測定の結果でも光量が大きく乱れることはなく、また目視においても、ちらつきは発生していなかった。酸化トリウムの粒子径サイズについては、初期の段階とあまり変化はなかった。
【００２５】
初期の酸化トリウムの粒子サイズＳが３．４μｍ≦Ｓ≦５．８μｍ、平均粒子サイズ４．５μｍである試験サンプルＣのランプでは、ほぼ試験サンプルＢと同じような電極の状態になった。したがって、この場合もちらつきの現象は見られなかった。
【００２６】
初期の酸化トリウムの粒子サイズＳが６．３μｍ≦Ｓ≦８．４μｍ、平均粒子サイズ７．２μｍである試験サンプルＤのランプでは、電極の状態は試験サンプルＢ及びＣと大差はなかったものの、０時間からすでにちらつきが発生し、以後もちらつきが発生していた。
【００２７】
結果から、試験サンプルＡのように、初期の酸化トリウムの平均粒子サイズが小さい場合は、時間が経つにつれて電極先端部表面のトリウムの単原子層がアーク放電により消失、さらに先端部の酸化トリウムも消失し、タングステンに含浸していたトリウムが枯渇してしまう。そして、電極先端部分はタングステンの状態になり電極が熱により変形する。その結果、電極の先端部から離れた表面に形成されたトリウムの単原子層と、電極先端部の高温化、酸化トリウムの移動に伴い電極先端部の表面に一時的に発生するトリウムの単原子層によって、アークの起点が移動し、ちらつきが発生したと考えられる。また、この試験サンプルＡでは、過剰にトリウムが消失し、消失したトリウムは放電空間に残存してしまうため、石英ガラスと反応し、白濁が発生していた。
【００２８】
反対に、試験サンプルＤのように、初期の酸化トリウムの平均粒子サイズが大きい場合は、初期の段階から電極の表面にトリウムの単原子層が安定して形成されなかったために、アークの起点が安定せず、ちらつきが発生したと考えられる。
【００２９】
以上のことから、ちらつきの抑制に効果のあるトリウムの単原子層を安定して形成するには、酸化トリウムの拡散が大きく関係していると考えられ、酸化トリウムの粒子サイズが小さすぎる場合は、酸化トリウムの電極表面への拡散速度が速すぎるために、早い時間で酸化トリウムが消失し、酸化トリウムの粒子サイズが大きすぎる場合は、電極表面にうまくトリウムの単原子層が形成されない。このことからタングステン電極先端表面にトリウム単原子層を安定形成することが、アークの起点の移動を防止し、ちらつきの発生を抑制するために有用であると考えられる。
【００３０】
このようなことから、トリエーテッドタングステン電極において、ちらつきの発生や電極変形については、酸化トリウムの粒子の大きさとその存在場所が重要であることを見出した。すなわち、試験サンプルＢ及びＣのように酸化トリウムの平均粒子サイズＳａｖｇが２μｍ≦Ｓａｖｇ≦５μｍ程度の場合は、酸化トリウムの拡散速度が速すぎて消失の時間も早くなるということがなく、反対に拡散速度が遅すぎて電極表面にトリウムの単原子層を形成しないということもなく、酸化トリウムが適度な速度で拡散したために、ちらつきが発生せず、電極先端部の変形も抑止できた。したがって、初期の電極先端部付近の酸化トリウムの平均粒子サイズＳａｖｇが２μｍ≦Ｓａｖｇ≦５μｍであるのがよい。また、「電極の先端部付近」の具体的な場所としては、図４の結果から、封止部方向に電極径の半分までの距離の酸化トリウムが消失した場合にちらつきが発生することがわかったため、電極先端部から封止部方向に、電極の直径に対して少なくとも１／２の距離までが好適である。
【００３１】
したがって、本実施の形態では、タングステンに酸化トリウムをドープしたトリエーテッドタングステン電極において、電極３１、３２の先端部３１１、３２１付近に存在する初期の酸化トリウムの平均粒子サイズＳａｖｇを２μｍ≦Ｓａｖｇ≦５μｍとすることで、酸化トリウムの拡散速度を適度な速さに制御することができる。従って、電極３１、３２の表面に安定してトリウムの単原子層を形成することができるため、長時間アーク放電を安定させることができ、ちらつきの発生及び短時間での電極の変形を抑止することができる。
【００３２】
（第２の実施の形態）
図６は、電極の先端部の直径が０．４ｍｍ、初期の酸化トリウムの粒子サイズが１．８μｍ≦Ｓ≦３．４μｍ、平均粒子サイズがＳａｖｇ２．５μｍのトリエーテッドタングステン電極で酸化トリウム含有量の異なる図３のランプ仕様において、０時間、５００時間、１０００時間、１５００時間の寿命試験を行った後の光束維持率の平均値を測定した図であり、図７は、図６をグラフに表した図である。ここで、ランプの試験数はそれぞれ３個である。この第２の実施の形態の各部について、第１の実施の形態の放電ランプ装置の各部と同一部分は同一符号で示し、その説明を省略する。
【００３３】
結果から、酸化トリウムの含有量が多いほど試験時間が経過しても光束維持率の低下を抑制できることが言えるとともに、特に酸化トリウムが０．３％以上において効果が高いといえる。ここで、酸化トリウムの上限は設定していない。これは、前述したように酸化トリウムの重量％が大きいほど光束維持率の低下を抑制できる傾向があるためだが、現在の技術では、２重量％程度までの酸化トリウムを含有のトリエーテッドタングステンが製作できるといわれている。
【００３４】
したがって、この実施の形態では、タングステンに酸化トリウムをドープしたトリエーテッドタングステン電極において、電極３１、３２の初期の酸化トリウムの含有量が０．３重量％以上であることで、光束維持率の低下を抑止することができる。
【００３５】
なお、本発明は、上記した実施の形態に限られるわけではなく、例えば次のように変更してもよい。
【００３６】
電極として、アルミニウム、カリウム、シリコンなどをタングステンにドープして形成したドープタングステンまたはタングステンとレニウムからなるレニウムタングステンに、酸化トリウムをドープしたトリエーテッドタングステン電極を使用しても良い。
【図面の簡単な説明】
【００３７】
【図１】本発明のメタルハライドランプの第１の実施の形態について説明するための全体図。
【図２】電極の先端部表面付近の断面図。
【図３】図１のメタルハライドランプの仕様について説明するための発光管部付近の拡大図。
【図４】酸化トリウムの粒子サイズが異なる図３のランプ仕様において、寿命試験を行ったランプのちらつきの有無を測定した図。
【図５】ランプの光量変化を測定したデータの例を示す図。
【図６】酸化トリウム含有量の異なる図３のランプ仕様において、寿命試験を行った後の光束維持率の平均値を測定した図。
【図７】図６をグラフに表した図
【符号の説明】
【００３８】
１  気密容器
１１  発光管部
１１１  放電空間
１２１、１２２  封止部
２１、２２  金属箔
３１、３２  電極
３１１、３１２  先端部
４１、４２  コイル
５１、５２  導入導体
５３  給電端子
６  絶縁チューブ
７  外管
８  固定金属具
９  口金
【図１】
2006066076.tif 000003
【図２】
2006066076.tif 000004
【図３】
2006066076.tif 000005
【図４】
2006066076.tif 000006
【図５】
2006066076.tif 000007
【図６】
2006066076.tif 000008
【図７】
2006066076.tif 000009